FR 2137462 A1 19721229 FR 7206165 A 19720223 72 06165 1 2137462 La présente invention concerne une composition oléospéci-fique susceptible d,adsorber l'huile ou pratiquement toute l'huile à l'exclusion de l'eau, composition comprenant un mélange physique essentiellement homogène de fibres cellulosiques et 5 d'un silicate minéral expansé, comme la perlite. Une caractéristique importante de l'invention réside dans le fait que celle-ci vise un produit permettant de récupérer les liquides hydrocarbonés et en particulier les nappes d'huile en les séparant de l'eau. Elle vise aussi la formation d'une 10 couche ou d'une zone du produit de l'invention adsorbant et retenant sélectivement l'huile lorsque ce produit flotte à l'interface de l'huile et de l'eau. Une autre caractéristique importante de l'invention réside dans le fait que celle-ci vise un procédé de séparation de 15 l'huile et de l'eau ce qui permet, si on le désire,la récupération ultérieure de l'huile et/ou de l'eau sous forme utilisable. D'autres caractéristiques et avantages de l'invention res-sortiront plus clairement de la description qui va suivre. On sait, d'après le brevet des Etats-Unis d'Amérique 20 1° 3 382 170, éliminer une pellicule huileuse d'une masse aqueuse au moyen de perlite minérale ezçansée enduite de silicone. Le traitement au silicone est indiqué, dans ce brevet, comme étant supérieur au traitement de la perlite ez^ansée au moyen de matériaux bitumineux du fait que ce dernier traitement est signalé 25 comme abaissant la capacité d'absorption, le pouvoir d'attraction capillaire et, en fait, comme réduisant aussi la surface totale active des particules de perlite. De même, l'adjonction de savons métalliques et analogues a été signalée comme ne donnant également pas satisfaction. 30 On a préconisé d'autres produits pour éliminer, d'une masse aqueuse, une pellicule d'huile. Les matériaux absorbants recommandés à cet effet doivent être, pense-t-on, à l'état granulaire ou fibreux moyennement divisé et doivent présenter de fines structures capillaires ou cellulaires au sein des particules. 35 Le liquide peut être absorbé par et attiré dans les particules par suite des tensions superficielles du liquide d'après *le principe bien connu de l'action capillaire. Certains des matériaux 72 06165 2 2137462 poreux préconisés jusqu'à présent pour éliminer les huiles de masses aqueuses, comprennent le kieselguhr (terre de diatomées), les fibres de pâtes à papier, la sciure de bois, la paille, etc. Cependant, bien que ces matières conviennent à un certain degré, 5 elles présentent des inconvénients inhérents à l'usage des substances poreuses. Un des principaux inconvénients est l'attraction capillaire anarchique des particules pour l'eau ainsi que pour la substance huileuse de sorte qu'une grande partie de la capacité d'absorption de la particule peut être utilisée par 10 l'eau ; il s'ensuit alors qu'elle ne sert plus à l'absorption de l'huile. Ce phénomène caractérise aussi les minéraux dits expansés ne comportant pas de revêtement,comme la perlite,qui est connue pour son grand pouvoir d'absorption par unité de poids et par unité de volume. La perlite expansée peut, par 15 exemple, se saturer d'eau, ce qui rend une fraction importante de sa capacité inutilisable, étant donné que le matériau est alors recouvert d'eau. Un autre inconvénient des absorbants classiques réside dans le fait que lorsque la particule retient l'huile elle a tendance 20 à s'en débarrasser et à la remplacer par de l'eau et il s'ensuit que l'on contamine précisémenlAe milieu dans lequel la présence d'huile rend nécessaire l'utilisation de l'absorbant. Un inconvénient important de la perlite expansée réside dans le fait que, bien qu'elle présente une surface réelle active exceptionnelle-25 ment importante et une configuration grossière ou discontinue rendant ainsi la masse de perlite hautement poreuse, ainsi qu'un pouvoir de rétention exceptionnellement élevé du liquide absorbé et une aptitude à absorber rapidement les liquides, elle ne peut pas, à l'état normal, absorber l'huile si elle a été préalable-30 ment mise au contact de l'eau. Par conséquent, on.a essayé de rendre la perlite expansée hydrophobe tout en augmentant son caractère oléophile, comme décrit dans lé brevet des Etats-Unis d'.Amérique précité. Ces mêmes difficultés se rencontrent avec la vermiculite. 35 On a également préconisé des substances ou matériaux comme la magnésite, la dolomite, la serpentine, l'olivine, l'amiante 72 06165 3 2137462 et autres matériaux analogues ainsi que l'amiante de roche, en particulier les fibres de serpentine et de chrysolite, ces matériaux étant insolubles ou simplement peu solubles dans l'eau. Cependant on peut constater, à la lecture du brevet des Etats-5 Unis d'Amérique H"0 3 414 511, qu'il faut, avec ces matériaux, beaucoup agiter le système aqueux. Les autres matériaux qui ont été préconisés ont tendance à s'enfoncer dans l'eau avant ou après l'absorption de l'huile présente dans l'eau. C'est particulièrement le cas avec des matières fibreuses comme la paille. 10 II est remarquable de constater, à la lumière des enseigne ments de la technique antérieure, qu'il est essentiel que le matériau utilisé pour séparer une pellicule d'huile d'une masse d'eau ait des pores ouverts appropriés entre les particules de manière que le liquide à absorber pénètre dans les particules 15 par un effet de tension de surface suivant le principe bien connu de l'action capillaire. Ainsi on a estimé que la perlite expansée était particulièrement efficace du fait qu'elle a une surface réelle active exceptionnellement grande et une configuration irrégulière ou discontinue. On ne devrait par conséquent pas 20 s'attendre à ce qu'un matériau,dans lequel les cavités entre les particules granulaires de perlite expansée sont occupées par les fibres cellulosiques,ait le pouvoir d'adsorption sélectif exceptionnellement élevé pour les huiles que présente le matériau selon l'invention. 25 II ressort aussi de l'examen de la technique antérieure que l'on a particulièrement insisté, pour la séparation de l'huile et de l'eau, sur l'utilisation de substances minérales de préférence rendues hydrophobes et oléospécifiques. On a généralement évité, dans la technique antérieure, d'utiliser des subs-30 tances hydrophiles comme la plupart des fibres végétales telles que des fibres cellulosiques. Ces substgnces ou matériaux ont tendance à absorber l'eau de préférence/l'huile. Au surplus, l'absorption de l'eau a tendance à déplacer l'air occlus dans les fibres cellulosiques amenant la fibre à aller au fond. Ceci ^ est aussi très préjudiciable, étant donné qu'un aspect important dans le domaine de la récupération de l'huile flottant à la surface de l'eau réside dans la nécessité de mettre en contact 72 06165 4 2137462 l'huile et le matériau utilisé et de le maintenir à la surface de l'eau pour avoir une récupération effective d'un matériau imprégné d'huile. Il ressort également des enseignements de la technique 5 antérieure que,même dans les travaux les plus récents où l'on recommande la perlite expansée, il s'est avéré nécessaire, en raison des inconvénients de la perlite non traitée, de la traiter pour la rendre hydrophobe. Ceci ressort du brevet des Etats-Unis d'Amérique ÏT° 3 382 170 cité ci-dessus qui utilise une 10 silicone. la présente invention se propose par conséquent de fournir une composition comprenant un verre volcanique spécial et des fibres végétales comme des fibres cellulosiques, ces deux matériaux étant normalement non sélectivement oléophiles et hydro-15 philes, pour adsorber sélectivement l'huile d'un milieu aqueux. La composition de l'invention est en outre caractérisée.par le fait qu'elle présente des volumes ou des vides essentiellement sphéroïdaux et des vides de forme allongée, les premiers se trouvant dans la perlite expansée ou verre volcanique analogue et 20 les autres dans les fibres cellulosiques. La composition selon l'invention est capable d'adsorber sélectivement l'huile d'un milieu aqueux et de flotter à l'interface des deux liquides pratiquement indéfiniment. De l'étude de la technique antérieure, on ne pouvait pré-25 voir qu'une telle composition pourrait être sélectivement oléo-spécifique tout en étant hydrophobe au point de pouvoir adsorber l'huile sans aller sous l'eau. Par conséquent, la composition selon l'invention doit présenter et conserver l'équilibre très strict entre les caractéristiques recherchées nécessaires pour efficacement éliminer l'huile de la surface d'un milieu aqueux. 30 Même si elle est exposée longtemps à l'eau de mer et même par tempête/ grosses vagues, la composition de l'invention flotte. Son pouvoir d'adsorption de l'huile dans un milieu aqueux est remarquable,comparativement à celui des compositions de la 35 technique antérieure,tout en étant susceptible de flotter à la surface de l'eau pratiquement indéfiniment. 72 06165 5 2137462 Le verre volcanique convenant dans la composition de 1*invention comprend la perlite et la pierre ponce comprenant la pumicite et l'obsidienne. La substance minérale est utilisée sous sa forme expansée, 5 comme de légers flocons ; le terme générique est "ezpansé" mais on peut dire aussi "éclaté", "exfolié", "pailleté" ou "activé". H „ Le terme perlite qui est la forme préférée d'un verre volcanique, est utilisé ici dans son sens le plus général pour désigner des matériaux généralement perlitiques vacuolaires. Ce sont des 10 minéraux connus. L'autre constituant essentiel de la composition de l'invention est une matière fibreuse cellulosique comprenant le papier, journal, le papier kraft, les bourres de coton, la bagasse, le lin, la toile de lin, les copeaux de rembourrage. Le comporte-15 ment de la cellulose vis-à-vis de l'humidité et de'l'eau est très complexe. La cellulose aussi bien sous forme naturelle que sous forme régénérée assure une teneur en humidité en équilibre avec celle du milieu ambiant. Cette teneur en humidité en équilibre dépend de la température et de l'humidité relative. Pour 20 un taux d'humidité donné, la teneur en eau atteinte dans le cas d'un départ d'eau est supérieure à celle atteinte dans le cas d'un gain (désorption et adsorption). L'examen des propriétés d'absorption de l'eau de la cellulose montre qu'il s'agit là d'un phénomène relativement complexe. 25 Dans la zone de la courbe d'absorption maximum initiale, on pense .que la surface spécifique d'adsorption se situe au niveau des groupes hydro^le libres des régions accessibles. Ensuite, en , . , , ,. gonflement 4e, la présence d'une plus grande quantité d'eau,on suppose que Ie/xibre provoque la rupture des liaisons hydrogène entre les chaînes 30 de cellulose libérant ainsi d'autres sites d'adsorption. De même, des molécules d'eau supplémentaires sont absorbées. Le stade final d'absorption de l'eau par des fibres de coton, par exemple, peut être considéré comme un processus de dissolution de l'eau dans la cellulose dans les zones désordonnées, modifié 35 par les limitations au gonflement imposées au système par les zones mouillées insolubles. Voir E. Kawal, J. Exp. Sci. 37, 181 (1959). Le comportement des fibres cellulosiques en présence 72 06165 6 2137462 d'un phénomène d'interaction avec la perlite dans un système liquide à deux phases (huile-eau) est par conséquent encore plus complexe. Dans la composition ëelon l'invention il est hautement 5 avantageux qu'au maximum 35 i° des fibres aient une dimension inférieure à 0,074 mm telle que déterminée par la méthode TAPPI N° T233. De préférence, la dimension des fibres se situe entre 0,074 mm et 4 mn. Bien qu'une petite proportion de fibres longues (végéta-10 les ou minérales), par exemple d'environ 5 à 20 fo du constituant fibreux de la composition selon l'invention, puisse être aussi répartie au sein du verre volcanique expansé, ces fibres longues ne sont en général pas aussi avantageuses que les fibres courtes étant donné que l'on obtient plus facilement une répar-15 tition régulière des fibres au sein de la composition lorsque ces fibres sont plus courtes. Dans ce sens,"longue fibre" signifie une fibre de longueur supérieure à 4 mm. Sans pour cela que la Demanderesse soit limitée à une théorie particulière ou à une explication de l'invention, on 20 peut dire que l'efficacité remarquable de la composition selon l'invention à délimiter sélectivement l'huile de la surface de l'eau, semble être due à une caractéristique de cette composition, à savoir que les fibres végétales ont tendance à s'introduire principalement dans les interstices entre les granules du 25 verre volcanique expansé,comme la perlite. Les fibres, à l'intérieur de ces interstices, sont maintenues par les particules de perlite sous la forme d'un réseau ouvert,ce qui évite à la fois la ségrégation et l'agglomération. Les particules de verre volcanique fournissent une fine texture granulaire telle qu'elles ne 30 laissent / ae gros vides où un nombre appréciable de fibres pourrait se rassembler pour obstruer les vides et gêner la libre circulation de l'eau. Une caractéristique remarquable de la composition selon l'invention réside dans le fait que c'est un produit qui est 35 principalement constitué par un verre volcanique expansé combiné à des fibres principalement réparties entre les particules du matériau expansé pour former un réseau ou un squelette de fibres 72 06165 7 2137462 plutôt qu'un produit essentiellement constitué par des fibres contenant le verre volcanique expansé comme charge au sein de ces fibres. Les rapports en poids entre les fibres et le verre vol-5 canique expansé peuvent varier avec la nature et la densité des fibres. Le rapport le plus grand entre le matériau expansé comme, par exemple, la perlite et les fibres, correspond à un produit dans lequel la matière minérale se présente dans des proportions supérieures à 50 i<> et de préférence compri-10 ses entre 55 et 85 $ en poids, alors que les proportions de fibres ne dépassent pas 45 i° en poids et de préférence sont comprises entre 10 et 40 $ en poids de la composition. Les rapports préférés correspondent à 66 et 78 $ en poids de la matière minérale expansée pour 17 à 29 f° en poids de fibres par rapport à la 15 conqaosition. La perlite appliquée dans la présente invention n'est pas limitée à une dimension ou à une granulométrie particulière des granulés de la perlite expansée. Le produit peut être obtenu à partir de perlite expansée 20 dont la granulométrie varie entre celle de gros agrégats et celle, d'un matériau finement broyé en passant par des combinaisons de différentes granulométries.En général» la perlite expansée renferme des particules de granulométrie allant de 0,037 mm à 2,38 mm# 25 De préférence, cependant,la perlite expansée utilisée pour la fabrication du produit doit correspondre à une qualité telle qu'une fraction principale, ou au moins une fraction appréciable, passe au tamis à mailles de 1,19 mm tout en étant retenue par le tanïis à mailles de 0,074 mm. 30 Le constituant fibreux de la composition selon l'invention est traité par tout moyen approprié au moyen d'un apprêt hydro-fuge. Les agents hydrofuges appropriés que l'on peut utiliser sur les constituants fibreux comprennent les bitumes comme l'asphalte ou le brai, les silicones, les silanes et différentes 35 résines synthétiques ou naturelles. L'agent particulièrement approprié est l'asphalte. 72 06165 8 2137462 Il est possible et souvent avantageux d'apprêter le verre volcanique au moyen de l'agent hydrofuge défini ci-dessus. Bien que, comme signalé ci-dessus, l'apprêt, comme l'asphalte, soit principalement fixé à la fibre, une fraction ou l'excès de cet 5 apprêt peut servir à lier ensemble les fibres et la perlite. la quantité d'apprêt hydrofuge à utiliser dans la composition est comprise entre 0,001 et 20 fo en poids, de préférence entre 0,5 et 6 $> en poids. Lorsqu'on utilise l'agent trè^avanta-geux que constitue l'asphalte, les quantités en sont générale-10 ment égales ou supérieures à 0,5 Toutes les proportions et quantités sont en pourcentage en poids par rapport au poids total de la composition selon l'invention. L'apprêt hydrofuge en question agit souvent aussi comme liant pour réunir les fibres et le verre volcanique. Il est ce-15 pendant souvent avantageux d'ajouter tout particulièrement un liant en plus de l'apprêt. Dans ce cas,on en utilise de 0 à 40 et de préférence de 15 à 25 $ en poids de la composition. Les liants particuliers appropriés comprennent les argiles comme la bentonite, en particulier la bentonite de Wyoming 20 (montmorillonite de sodium), l'amidon, les résines inorganiques comme le silicate de sodium et les liants organiques synthétiques comme l'acétate de polyvinyle. La préparation de la composition selon l'invention peut être réaliséejpar un procédé approprié en phase humide ou à sec. 25 En général, on peut avoir recours à un procédé en phase humide ou à un procédé à sec pour fabriquer ce produit. Suivant un exemple de procédé de fabrication du produit de l'invention,on incorpore les différents constituants pour former un produit homogène au moyen d'un procédé qui est considéré 30 comme étant un procédé en phase humide. Suivant un procédé particulier, on prépare le constituant fibreux cellulosique sous la forme d'une suspension aqueuse dans laquelle on ajoute l'asphalte comme apprêt hydrofuge et la perlite expansée, par exemple dans des proportions de 1,00 $ de 35 fibres, 0,30 % d'asphalte, 3,70 $ de perlite et 95 en poids d'eau. Cette suspension est ensuite amenée à une consistance • plus ou moins solide en en chassant l'eau dans un moule fixe 72 06165 9 2137462 à claire-voie ou sur un tamis d'égouttage. On sèche ensuite le produit dans une étuve ou autre appareil de séchage approprié jusqu'à ce que pratiquement toute l'humidité en ait été éliminée puis, si on le désire, on peut 5 le broyer pour obtenir un matériau floconneux de faible densité. Bans un mode de réalisation du procédé à sec dans lequel on n'utilise pas de suspension aqueuse, l'apprêt,comme, par exemple, l'asphalte, le silicone ou analogue,est appliqué par pulvérisation ou sous toute autre forme de fines particules 10 appropriées sur un mélange véhiculé pneumatiquement des fibres cellulosiques sèches et de la perlite expansée. Ce mélange- est recueilli, mis en forme,puis séché, si nécessaire. Suivant un exemple de fabrication, on mélange 30 parties de fibres de papier journal avec 67 parties de perlite dans un 15 appareil mélangeur convoyeur pneumatique avec pulvérisation simultanée de 3 parties d1asphalte émulsifié. On recueille alors le matériau, on le comprime légèrement sous la forme désirée, on le sèche et on l'emballe à volonté. Suivant une variante, le produit provenant du procédé à sec peut être recueilli sans au-20 cune opération de compression et il peut être emballé sans aucune opération de broyage,comme produit quelque peu floconneux pesant environ 0,16 g/cm . Le fait qu'un procédé humide ou non convienne mieux suivant les cas pour préparer la composition de l'invention dépend, 25 dans une certaine mesure, des constituants particuliers choisis. Des produits satisfaisants peuvent être préparés par l'un ou l'autre procédé. Il existe plusieurs façons d'utiliser efficacement le produit de l'invention. On peut laisser ce dernier flotter à la sur-30 face du milieu eau-huile ou bien on peut faire passer l'eau souillée par l'huile dans des zones ou des dispositifs (tels que des dispositifs à chicanes, des filtres, des bacs ou autres appareils de forme appropriée) dans lesquels l'huile est adsor-bée et l'eau circule pratiquement débarrassée de son huile. 35 Ainsi, les liquides pollués par des huiles peuvent être envoyés sur des lits fixes du matériau selon l'invention. Lorsque ce dernier est pulvérisé à la surface de l'eau souillée par l'huile, 72 06165 10 2137462 il n'adsorbe que la substance huileuse puis il est écume à la surface de l,eau. La composition de l'invention peut être répandue à la surface de l'eau de mer ou de l'eau douce dans les zones où se 5 produit une pollution par des huiles et ce sur une grande surface,. Le produit de l'invention flotte ; il adsorbe progressivement l'huile jusqu'à ce que la composition en soit pratiquement saturée. La composition selon l'invention est inerte et elle ne se désagrège pas ou elle ne coule pas. 10 Dans un essai différent effectué sur une eau de mer éga lement polluée, l'huile s'est trouvée rapidement adsorbée par les particules même si la mer était très agitée par le vent et les courants. Dans d'autres essais,la composition selon l'invention a été utilisée avec succès sur des eaux résiduaires de pro-15 venance industrielle. Un lac pollué par des nappes d'huile a été purifié également avec succès. Lorsque l'on a estimé que la composition selon l'invention a éliminé une quantité adéquate d'huile de la surface, les particules flottantes sont aisément recueillies,par 20 exemple par écopage au moyen de filets, râteaux ou autres dispositifs de ramassage analogues. La composition selon l'invention peut être utilisée de toute manière appropriée sur une eau polluée par des huiles pour efficacement séparer ces dernières. Les quantités d'huile que les particules absorbent dépassent nette-25 ment celles absorbées par les matériaux classiques. On a constaté qu'une masse d'environ 8 kg de la composition selon l'invention adsorbe d'environ 38 à 95 litres de matière pétrolière déposée à la surface d'une eau contaminée. Une des caractéristiques du produit de l'invention réside dans le fait que 1000 g de celle-30 ci est capable d'absorber d'environ 4,5 à 11 litres de matière pétrolière à la surface d'une eau contaminée par cette matière et continue à flotter à la surface de cette eau pratiquement indéfiniment. La composition selon l'invention adsorbe toute la gamme des produits pétroliers allant des distillats légers aux 35 produits bruts lourds. La composition saturée d'huile selon l'invention peut être traitée de différentes manières pour en récupérer l'huile, 72 06165 '1 2137462 si on. le désire, ou bien on peut utiliser le matériau lui-même de toute manière appropriée. L'invention peut être mise en oeuvre sur une large gamme de températures. La durée de contact du produit de l'invention avec l'eau souillée d'huile dépend du type 5 de l'huile à adsorber et du degré de purification désiré . Le matériau de l'invention a été utilisé avec différents types d'huiles flottant à la surface des eaux. Bien que la composition selon l'invention convienne particulièrement bien pour adsorber, de façon préférentielle, des fractions pétrolières en 10 présence d'eau, elle adsorbe aussi de façon effective des résidus de pétrole déposés sur des supports solides. 0e point entre dans le cadre de l'invention. Il va du reste de soi que celle-ci n'a été décrite qu'à titre purement explicatif et nullement limitatif et que toute modi-15 fication de détail pourra, y être apportée sans sortir de son cadre tel que défini par les revendications ci-après. 72 06165 12 2137462 REVERDICATIONS 1. Composition hydrophobe oléospécifique, caractérisée par le fait qu'elle consiste en un mélange intime d'un verre volcanique et de fibres cellulosiques, ce verre étant présent 5 en une proportion en poids supérieure à 50 $ et pouvant aller jusqu'à 85 i° et ayant une dimension particulaire comprise entre 0,037 mm et 2,38 mm , la ma.jeure partie des particules passant au tamis à mailles de 1,19 mm et étant retenues au tamis à mailles de 0,074 mm et ces fibres étant présen- 10 tes en une proportion en poids d'environ 10 fo et ne dépassant pa@ 45 i°i une fraction de ces fibres ne dépassant pas 35 $ étant d'une dimension supérieure à 0,074 mm. 2. Composition selon la revendication 1,caractérisée par le fait que le verre volcanique est de la perlite, que ce verre 15 représente . environ 55 à 85 $ en poids et que les fibres représentent environ 10 à 40 $ en poids. 3. Composition selon la revendication 1, caractérisée par le fait que le verre volcanique est de la perlite, qu'il représente • environ 66 à 78 $ en poids et que les fibres représentent 20 environ 17 à 29 % en poids, et par le fait qu'au moins les fibres ont un apprêt hydrofuge. 4. Composition selon la revendication 1, caractérisée par le fait que le verre volcanique est de la perlite, qu'il représente environ 55 à 85 $ en poids et que les fibres représen- 25 tent environ 10 à 40 $ en poids, cette composition étant en outre caractérisée par le fait qu'elle comporte un apprêt hydrofuge à raison d'environ 0,5 à 6 fo en poids appliqués au moins sur les fibres. 5. Composition selon la revendication 1, caractérisée par 30 le fait que le verre volcanique est de la perlite, qu'il représente environ 55 à 85 en poids, que les fibres représentent environ 10 à 40 $ en poids, cette composition étant en outre caractérisée par le fait qu'elle comporte un apprêt hydrofuge à raison d'environ 0,5 à 6 ^ en poids (appliqués au moins sur les 35 fibres et un liant pour le verre et les fibres présent dans une proportion en poids allant jusqu'à 40 72 06165 13 2137462 6. Procédé pour adsorber des composés oléagineux, caractérisé par le fait qu'il consiste à appliquer à la surface de laquelle ces composés oléagineux doivent être adsorbés, un matériau constitué par une composition hydrophobe oléospéci-5 fique comprenant un mélange intime de verre volcanique et de fibres cellulosiques, ce verre étant présent dans une proportion pondérale supérieure à 50 $ et pouvant aller jusqu'à 85 i° et présentant une dimension particulaire comprise entre 0^037 mm et 2,38 mm, une fraction principale de ce 10 verre passant au tamis à mailles de 1,19 mm et étant retenue au tamis à mailles de 0,074 mm et les fibres étant présentes à raison d'environ 10 $ à 45 i° en poids au maximum, une fraction de ces fibres ne dépassant pas 35 i° ayant une dimension supérieure à 0,074 mm. 15 7. Procédé pour adsorber des composés oléagineux d'un système à base d'eau salée ou d'eau douce, caractérisé par le fait qu'il consiste à ajouter à ce systèmejde manière qu'il soit au contact de ces composés oléagineux, un matériau comprenant une composition hydrophobe oléospécifique comprenant un mélange 20 intime de verre volcanique et de fibres cellulosiques, ce verre étant présent dans une proportion pondérale supérieure à 50 $ et pouvant aller jusqu'à 85 i° et ayant une dimension particulaire comprise entre 0,037 mm et 2,38 mm, une frac-. tion principale de ce verre passant au tamis à mailles de 1,19 mm . 25 et étant retenue au tamis à mailles de 0,074 mm et les fibres étant présentes à raison d'environ 10 % à 45 f° en poids au maximum, une fraction de ces fibres ne dépassant pas 35 ?° en une dimension supérieure à 0,074 mm. 8. Procédé selon la revendication 7, caractérisé par le 30 fait que le verre volcanique est de la perlite et par le fait qu'au moins les fibres présentent un apprêt hydrofuge. 9. Procédé pour adsorber des composés oléagineux d'un système à base d'eau salée ou d'eau douce, caractérisé par le fait qu'il consiste à ajouter à ce système de manière à le 35 mettre au contact de ces composés oléagineux, un matériau comprenant une composition hydrophobe oléospécifique comprenant un mélange intime de verre volcanique et de fibres cellulosiques, 72 06165 h 2137462 ce verre étant présent dans une proportion pondérale d*environ 55 et pouvant aller jusqu'à 85 et présentant une dimension particulaire comprise entre 0,037 mm et 2,38 mm une fraction principale de ce verre passant au tamis à mailles de 1,19 mm et étant retenue au tamis à mailles de 0,074 mm et les fibres étant présentes à raison d'environ 10 à 40 $ en poids au maximum, une fraction de ces fibres ne dépassant pas 35 $ ayant une dimension supérieure à 0,074 mm, au moins ces fibres ayant un apprêt hydrofuge.